(57)【要約】【課題】金属部品などを包装した時に、発錆防止機能を発現させる気化性防錆剤の袋外放出を抑制し、発錆防止機能を延長させ、かつデラミネーション不良の発生しない包装袋を提供する。【解決手段】少なくともガスバリア性を有する外層シートと、気化性防錆剤を含有する内層シートとを積層し、その周縁部を接着、周縁部以外を非接着として袋状に形成してなる多層構造を有する。ここで、外層シートと内層シートとの非接着には空気層が設けられ、外層はガスバリア性基材と熱融着性樹脂フィルムの積層体からなり、内層は熱融着性樹脂に気化性防錆剤を練りこんだものである。【選択図】図１
2010215281.tif 000002
【特許請求の範囲】
【請求項１】
少なくとも、ガスバリア性を有する外層シートと気化性防錆剤を含有する内層シートとを積層し、その周縁部を接着、周縁部以外を非接着として袋状に形成してなる多層構造を有することを特徴とする防錆包装袋。
【請求項２】
前記外層シートと前記内層シートとの非接着部分に空気層を設けたことを特徴とする請求項１に記載する防錆包装袋。
【請求項３】
前記気化性防錆剤を含有する内層シートは、熱融着性樹脂に気化性防錆剤を混練してなることを特徴とする請求項１に記載する防錆包装袋。
【請求項４】
前記ガスバリア性を有する外層シートは、ガスバリア性基材と熱融着性樹脂との積層体からなることを特徴とする請求項１に記載する防錆包装袋。
【発明の詳細な説明】
【技術分野】
【０００１】
本発明は、金属からなる機械・器具や部品等を包装して、保管、搬送、輸送中に、金属表面が酸化されて発錆したり、破損するのを防止するための防錆包装袋に関する。
【背景技術】
【０００２】
防錆包装の目的は、金属材料やその部品に対して、材質、形状、表面仕上げの程度、およびその機能を考慮して、適切な防錆包装材料を用い、輸送・保管などにおける物理的あるいは温湿度、排気ガス、光などの環境から物品の劣化や損傷を防ぐことにある。防錆包装の技術は、第二次世界大戦中の米国において、兵器や軍需品の海上長距離輸送やこれらを高温多湿地域で保管中に発生する錆を防止することを契機に急速に発達した。わが国では１９５９年（昭和３４年）に、ＭＩＬ−Ｐ−１１６Ｂ（米軍規格：防錆包装方法）を参考にして、ＪＩＳ−Ｚ−０３０３（さび止め包装方法通則）が制定され、防錆管理に広く利用されている。
【０００３】
防錆油等の塗布による防錆を行なえない様な機械・器具、精密機器や電子部品などの保管、搬送、輸送については、気化性防錆剤が多く用いられている。通常、被防錆対象物を包装する際に当該包装体の内部空間に気化性防錆剤を挿入しておき、揮発する防錆成分を被防錆対象物の表面に化学的もしくは物理的に吸着させることによって、大気中の酸素や湿気などによる酸化（腐食）を防止する。
【０００４】
通常の気化性防錆剤は、常温で揮発して防錆効果を発揮するものであるため、粉末状あるいは液体状の気化性防錆剤を直接被防錆対象物に散布ないし塗布しただけでは、防錆成分が短期間のうちに揮発してしまい防錆効果を喪失する。また、粉末状や液体状の気化性防錆剤では、それを被防錆対象物に散布あるいは塗布するのに手間がかかり、多孔質の小袋等に気化性防錆剤を別包する必要がある。また、それら防錆成分の担体成分が被防錆対象物の表面に付着すると、特に精密機器等では機能障害を起す原因になることがあり、除去の手間が非常に煩雑である。
【０００５】
そこで、例えば、特許文献１等に開示されているように、上記した気化性防錆剤をポリエチレンなどプラスチックフィルムに塗布あるいは練りこんだ、防錆フィルムが多く使われている。また、防錆フィルム単独ではなく、例えば、特許文献２には、防錆剤蒸気を透過させない透明フィルムベースと防錆剤を保持したフィルムを接着したヒートシール可能な透明シートが開示されており、特許文献３には、ポリオレフィン系フィルムの表面に、気化性防錆剤を含むエチレン−ビニルアルコール共重合体樹脂層を積層した防錆フィルムが開示されており、さらに、特許文献４には、気化性防錆剤を含有するプラスチックフィルムの一方の面に、ポリビニルアルコール層、さらに、水蒸気バリア性の高いプラスチック薄膜を形成した防錆フィルムが開示されており、電気電子部品や自動車部品の輸送包装に多用されている。
【０００６】
しかしながら、ガスバリアフィルムと防錆剤含有フィルムを接着剤を介して積層した従来の構成には、防錆フィルム表面にブリードアウトした防錆剤がラミネート障害を起こし、加工が困難であると共に、使用中にデラミネーション等の不良が発生する問題があった。
【先行技術文献】
【特許文献】
【０００７】
【特許文献１】特開昭４９−１６４４号公報
【特許文献２】米国特許第２８２９０８０号公報
【特許文献３】特公昭５２−１３９８８号公報
【特許文献４】特開平０１−２９７２４１号公報
【発明の概要】
【発明が解決しようとする課題】
【０００８】
本発明は上記した実情を考慮し問題点を克服するために発明されたもので、金属部品などを包装した時に、発錆防止機能を発現させる気化性防錆剤の袋外放出を抑制し、発錆防止機能を延長させ、かつデラミネーション不良の発生しない防錆包装袋を提供することを課題としている。
【課題を解決するための手段】
【０００９】
本発明の請求項１に係る発明は、少なくとも、ガスバリア性を有する外層シートと気化性防錆剤を含有する内層シートとを積層し、その周縁部を接着、周縁部以外を非接着として袋状に形成してなる多層構造を有することを特徴とする防錆包装袋である。
【００１０】
また本発明の請求項２に係る発明は、前記外層シートと前記内層シートとの非接着部分に空気層を設けたことを特徴とする請求項１に記載する防錆包装袋である。
【００１１】
また本発明の請求項３に係る発明は、前記気化性防錆剤を含有する内層シートは、熱融着性樹脂に気化性防錆剤を混練してなることを特徴とする請求項１に記載する防錆包装袋である。
【００１２】
また本発明の請求項４に係る発明は、前記ガスバリア性を有する外層シートは、ガスバリア性基材と熱融着性樹脂との積層体からなることを特徴とする請求項１に記載する防錆包装袋である。
【発明の効果】
【００１３】
本発明の防錆包装袋は、ガスバリア性を有する熱融着性外層と、気化性防錆剤を含有する熱融着性内層とが、中間に空気層を介して積重され、且つ、その周縁部が熱融着で密封された２重袋構造となっている。従来のガスバリア性フィルムと防錆剤フィルムを接着剤を用いて一体化したものに比較して、２重構造の中間となる空気層が気化性防錆剤の平衡ゾーンとなり、且つ、外層がガスバリア性を有するため、袋外への気化性防錆剤の放出が抑制でき、長期間防錆効果を有することができる。
【００１４】
また、外層をガスバリア性基材に熱融着性樹脂を積層した構成とすることで、熱融着性樹脂に気化性防錆剤を練りこんだ防錆フィルムである内層との熱融着性が良い。また、外層のガスバリア性基材が耐熱性に優れるため、内層同士の熱融シール加工適性に優れる。さらに、シール部は基本的に同一樹脂が溶融一体化するためデラミネーション等のおそれがなく、密閉性が安定している。このため、防錆効果成分が包装空間内に徐々に放出されることで、長期的に防錆効果が発揮させることができる。
【図面の簡単な説明】
【００１５】
【図１】本発明の防錆包装袋の一実施形態を断面で示す説明図である。
【図２】本発明の防錆包装袋の一実施形態の外観を斜視で示す模式図である。
【発明を実施するための形態】
【００１６】
以下、本発明を一実施形態に基づいて詳細に説明する。図１は、本発明の防錆包装袋の一実施形態を断面で示す説明図であり、(a)は金属部品等の被防錆対象物を密封包装したときの包装袋の断面を、（ｂ）は外層の一例を、（ｃ）は内層の一例の説明図である。また、図２は、本発明の防錆包装袋の一実施形態で、密封包装したときの外観を斜視で示す模式図である。
【００１７】
本発明の防錆包装袋１０は、外側から、ガスバリア性を有する熱融着性外層２と、気化性防錆剤１を含有する熱融着性内層３とが、中間に空気層４を介して積重され、且つ、その周縁部５が熱融着で密封された２重袋構造となっている。外層２と内層３は別々に用意され、まず、あらかじめ３方の周縁部を熱融着し、その後、一方の開口から被防錆対象物を内層の空間に挿入し、最後にその開口側の周縁部を熱融着して密封する。なお、ここでは、包装袋の形状を矩形の４方を密封した形状としているが、本発明の趣旨を逸脱しない範囲で円形等異形の形状、あるいは、ガセット形状を有する袋とすることも可能である。
【００１８】
ここで、外層２は、内層に含まれている気化性防錆剤１が外気側（内容物封入側と反対側）へ放出されることを抑制するために、シーラント層２３としての熱融着性樹脂にガスバリア性基材２２としてのガスバリア性フィルムをラミネートしたものを使用する。ラミネートする手法としては接着剤２４を用いてドライラミネートする、あるいは、ガスバリア性フィルムに熱融着性樹脂を押し出しラミネーションする等公知の方法を用いることができる。ここで、ガスバリア性フィルムとしては、酸化マグネシウム、酸化カルシウム、酸化アルミニウム、酸化珪素などの透明な薄膜をＰＥＴ等の樹脂フィルム上に蒸着した透明蒸着バリアフィルムとして上市されているものが使用可能である。また、気化性防錆剤の放出抑制のためには、上記した透明蒸着バリアフィルム以外にも、ＥＶＯＨ（エチレンービニルアルコール共重合体）などのガスバリア性を有するフィルムが使用できる。この外層は、包装袋の周縁部では内層と熱融着するため、シーラント層としての熱融着性樹脂は、樹脂の厚さとしては少なくとも２０μｍ以上、好ましくは５０μｍ以上あることが好ましい。
【００１９】
次に、内層３は、熱融着性樹脂に気化性防錆剤を練りこんで製膜した防錆フィルムである。インフレーション法あるいは押し出しキャスト法、カレンダー法等公知の方法で製膜したフィルムが使用できる。フィルム厚みは特に問わないが、重量物である場合は内容物保護の観点から８０μｍ〜１２０μｍ程度が好ましい。
【００２０】
上記した外層２及び内層３のベースとなる熱融着性樹脂としては、低密度ポリエチレン、中密度ポリエチレン、高密度ポリエチレン、エチレン−αオレフィン共重合体、ポリプロピレン、プロピレン−エチレンランダム共重合体、プロピレン−エチレンブロック共重合体、プロピレン−αオレフィン共重合体、シクロペンタジエンやノルボルネンなどの環状オレフィンを共重合させた、エチレン−環状オレフィン共重合体、エチレン−酢酸ビニル共重合体あるいはその部分または完全けん化物、エチレン−（メタ）アクリル酸共重合体あるいはこのエステル化物、あるいはイオン架橋物、エチレン−（メタ）アクリル酸−（メタ）アクリル酸エステル三元共重合体などから選定することが可能である。またこれら熱融着性樹脂の２種以上のブレンド物でも構わない。これらの熱融着性樹脂には、さらに各種添加剤、例えば酸化防止剤、難燃剤、スリップ剤、アンチブロッキング剤、分散剤、光安定剤など各種添加剤を配合してもかまわない。
【００２１】
内層３の防錆フィルムに練りこまれる防錆剤としては気化性防錆剤が望ましく、防錆剤は鉄用途、非鉄用途、マルチメタル用途など被防錆対象物によって選択される。本発明の
防錆機能を有する包装袋の特性をより有効に発揮するものとして、ポリオレフィン系樹脂への練り込み性が良好でフィルム化し易く、金属の表面への汚染性の少ない亜硝酸塩または亜硝酸塩類を含むことが望ましい。具体的には、それ自体気化性は有していないが、雰囲気中の水分および炭酸ガス等の酸成分の存在下で加水分解を起こし、鉄鋼材料に対して優れた防錆効果を発揮するＮＯ２−ガスを生成する亜硝酸ナトリウム、亜硝酸カリウム、亜硝酸カルシウム等の亜硝酸塩があげられる。金属と水酸化物イオンが結合するより前に、気化ガス中の亜硝酸イオンと結合して金属表面に防錆皮膜を形成する。また、それ自身が気化性を有し、金属表面に吸着した水分中に溶解して金属に防錆性能のある皮膜を生成する、安息香酸ナトリウム、亜硝酸塩類のジイソプロピルアンモニウム・ナイトライト（ＤＩＰＡＮ）、ジシクロヘキシルアンモニウム・ナイトライト（ＤＩＣＨＡＮ）、ニトロナフタリンアンモニウム・ナイトライト（ＮＩＴＡＮ）、およびそれらの混合物も使用可能である。また、本発明の防錆機能を有する包装袋には、鉄鋼製品以外の銅及び銅合金に防錆効果のあるベンゾトリアゾールまたはその誘導体を併用することも可能である。なお、これらの気化性防錆剤は人体に有害なものが多く、その取り扱いには注意が必要である。また、気化性防錆剤の添加量は、被防錆対象製品の包装空間容積と、防錆期間で選定され、概ね包装内部空間体積に対して５ｇ／ｍ３以上の防錆成分の濃度が維持されることが望ましく、防錆フィルム層全体の２質量％から１５質量％添加するのが防錆成分の放散性およびフィルムの製膜性、さらには熱シール性の点で好ましい。
【００２２】
以下に本発明の具体的実施例及び比較例について説明する。
【００２３】
＜実施例１＞
外層として、酸化アルミニウムの透明蒸着フィルム１５μｍ（凸版印刷株式会社製  ＧＬ−ＡＥＹ）と、ＬＤＰＥ８０μｍとを、ドライラミネートしたものを用意した。ドライラミネート用の接着剤としては「ＤＩＣ社製  ＬＸ７０３ＶＬ」を塗布量４ｇ／ｍ２にて使用した。上記外層と、内層として、鉄用途の気化性防錆剤を混練したＬＤＰＥベースの防錆フィルム８０μｍと、を用いて、外層と内層との中間に空気層が残るように３方をシールして、包装袋の外寸が、縦：３００ｍｍ、横：３００ｍｍ、シール幅：１０ｍｍの２重構造袋を作成した。作成した２重構造袋に、寸法：１５０ｍｍ×１５０ｍｍ×１．５ｍｍの鋼材を入れ、外層と内層との中間に空気層が残るように開口部を熱シールして密封し実施例１の防錆包装袋を得た。
【００２４】
＜比較例１＞
外層として、ＬＤＰＥフィルム８０μｍを用い、他は実施例１と同様にして２重構造袋を作成し、比較例１の防錆包装袋を得た。
【００２５】
＜比較例２＞
鉄用途の気化性防錆剤を混練したＬＤＰＥベースの防錆フィルム８０μｍと、酸化アルミヌムの透明蒸着フィルム１５μｍ（凸版印刷株式会社製  ＧＬ−ＡＥＹ）とを、ドライラミネートしたものを用いて実施例１と同じ寸法の１重構造袋を作成した。ドライラミネート用の接着剤としては「ＤＩＣ社製  ＬＸ７０３ＶＬ」を塗布量４ｇ／ｍ２にて使用した。他は実施例１と同様にして、比較例２の防錆包装袋を得た。
【００２６】
＜比較例３＞
寸法：１５０ｍｍ×１５０ｍｍ×１．５ｍｍの鋼材に、鉄用途の防錆油を均等に塗布し、これを比較例３として、比較対象とした。
【００２７】
上記した、実施例１比較例１、２の包装袋および比較例３を用いて、防錆効果（発錆抑制効果試験）について、評価を行った。各包装袋および比較対象を、湿度１００％環境下にて、「６５℃  ４ｈ  →  ２５℃  ４ｈ  →  ０℃  ４ｈ  →  ２５℃  ４ｈ」を１サ
イクルとして、３０サイクルの温度サイクル試験による発錆抑制効果を評価した。
＊発錆の程度は、１:部品端面、平面に僅かに発錆、２：部品平面に発錆、３：部品平面に発錆拡大、とした。その結果を、表１に示す。
【表１】
2010215281.tif 000003
【００２８】
＜比較結果＞
表１に示す通り、実施例１と比較例３の比較で、本発明の包装袋は防錆油を使用した場合と同等の防錆性能を有することが判った。また、実施例１と比較例１との比較で、その発錆状況に差異が見られることから、外層に透明蒸着バリアフィルムを用いた本発明の包装袋は、気化性防錆剤の袋外放出抑制効果があることが明らかとなった。更に、実施例１と比較例２との比較で、本発明の包装袋は、防錆剤と接着剤が直接接触しないためにデラミネーションが発生せず防錆剤の機能が維持され、袋の外観異常も抑制できた。以上の結果より、本発明の防錆包装袋の有用性が明らかとなった。本発明においては、使用するフィルム層が増えることになるが、防錆油を使用せずに済むこと、防錆効果の延長が可能であることを考慮すると、費用対効果は大きいものとなる。
【符号の説明】
【００２９】
１・・・気化性防錆剤    ２・・・外層    ３・・・内層    ４・・・空気層    ５・・・周縁部      １０・・・防錆包装袋    ２２・・・ガスバリア性基材
２３・・・外層シーラント層    ２４・・・接着剤
【図１】
2010215281.tif 000004
【図２】
2010215281.tif 000005